Task: Translation
Input (Czech): Lisovací aminoplasty jsou vyráběny  ve formě granulí o úzké distribuční křivce  a velikosti libovolně volitené od 0,09  do 3 mm a výše míšením složek: melaminu, . 6-kaprolaktamu, močoviny, celulózy, minerálních  plniv, skelných vláken, formaldehydu  a kyseliny nebo zásady ve fluidním  reaktoru při teplotách 40 až 150 °C. Jednotlivé  složky se mísí míchadly s obvodovou  rychlostí 5 až 50 m.s-1 po dobu 0,5 až  15 min, přičemž obsah vody v reaktoru se  udržuje v rozmezí od 2 do 20 % hmot. Po  proběhnutí polyreakce do optimálního stupně  polykondenzace se reakční směs za vakua  10 až 99 kPa dosuší při teplotě 50 až  100 °C po dobu 0 až 15 min. Sypná hmotnost  granulovaného aminoplastů v rozmezí 0,5 až  2,0 kg.dm-3 se řídí dobou polyerakce v rozsahu  1 až 15 min.
Output (English): Pressing aminoplasts are manufactured  in the form of granules with a narrow distribution curve  and sizes arbitrarily selected from 0.09  up to 3 mm and above by mixing the components: melamine,. 6-caprolactam, urea, cellulose, mineral  fillers, glass fibers, formaldehyde  and acids or bases in fluidized bed  reactor at temperatures of 40 to 150 ° C. Individually  the ingredients are mixed with a circumferential mixer  at a rate of 5 to 50 m.s-1 for 0.5 to  15 min, while the water content of the reactor was  % is maintained in the range of from 2 to 20 wt. After  polyreaction to optimal degree  the polycondensation was carried out under vacuum  10 to 99 kPa dried at 50 to  100 ° C for 0-15 min. Bulk density  granular aminoplasts in the range of 0.5 to  2.0 kg.dm-3 is governed by the time of polymerization in the range  1 to 15 min.